(57)【要約】【課題】本発明は、建築用に使われた廃石膏ボードなどの廃石膏を、最終処分、あるいは土木資材として用いる場合に、硫化水素の発生を防止するための方法である。【解決手段】廃石膏から紙などの有機物分を加熱などによって分離し、得られた石膏分に、樹木、竹、草などの植物から抽出された液、たとえば雪柳などのスピラエ属の樹木の葉や枝やから抽出された液を混合して成型するか、あるいは成型されたものに、この抽出された液を振りかけて浸透させる。  【選択図】図１
2008114197.tif 000002
【特許請求の範囲】
【請求項１】
次の工程からなる廃石膏の処理方法。
（１）．廃石膏から紙などを分離する工程
（２）．（１）で得られた石膏分に、樹木、竹、草などの植物から抽出された液を混合して成型するか、あるいは成型されたものにこの抽出された液を振りかけて浸透させる工程
【請求項２】
請求項１の（２）の工程で、使用する液を抽出する樹木がスピラエ属に属するものであることを特徴とする廃石膏の処理方法。
【発明の詳細な説明】
【技術分野】
【０００１】
本発明は、廃石膏を硫化水素が発生をしないようにして処分ができるようにするための方法に関する。
【背景技術】
【０００２】
石膏は建築資材として広く用いられているが、これが廃棄物となった時、たとえば埋め立てられた場合、有毒な硫化水素を発生するおそれがあることが知られている。廃石膏から硫化水素を発生する機構として、石膏（ＣａＳＯ４・２Ｈ２Ｏ）ボードの中に多量に存在する硫酸塩が硫酸塩還元菌によって還元されて発生することがいわれている。この反応は、廃石膏ボードの中に紙などの有機物が存在していると起こりやすいことから、特許文献１では廃石膏を処理して紙などの有機物を除去する処理を行う方法が示されている。しかし、このように紙などの有機物を除いた石膏分について、埋め立てなどの処分を行うと、侵入してきた硫酸塩還元菌によって硫化水素が発生してくる反応を完全には抑えられないことが知られている。
特許文献２にはスピラエ属植物から抽出された消臭抗菌防腐剤が示されているが、硫酸塩還元菌との関係については触れられていない。
【特許文献１】特開２００４−２４３１６５
【特許文献２】特開２００６−３６７５２
【発明の開示】
【発明が解決しようとする課題】
【０００３】
本発明は、廃石膏からの硫化水素の発生を防止することによって、最終処分しやすくするための方法に関する。
【課題を解決するための手段】
【０００４】
上記の課題を解決するための手段の第１は、廃石膏について次の工程からなる処理を行うことである。
（１）．廃石膏から紙などを分離する工程
（２）．（１）で得られた石膏分に、樹木、竹、草などの植物から抽出された液を混合して成型するか、あるいは成型されたものにこの抽出された液を振りかけて浸透させる工程
【０００５】
手段の第２は、特に０００４で使用する液を抽出する樹木としてスピラエ属に属するものを用いることである。
【発明の効果】
【０００６】
０００４，０００５で述べた方法により、石膏分に硫酸塩還元菌が侵入してくることを防止できるので、その結果として石膏分から硫化水素が発生しないようにし、石膏分を安全に埋め立て処分すること、あるいは土木用資材として使用することが可能になる。
【発明を実施するための最良の形態】
【０００７】
建物の解体などによって生じた廃石膏分には、紙や糊などの有機物が混じっている。この紙などが付着した部分は有機質分を含んでいるので、埋め立てると硫化水素を発生しやすく、従来から管理型処分場に埋め立てることが必要とされてきた。それに対して、石膏分だけの部分は、比較的硫化水素を発生しにくいことから、従来は安定型処分場に埋め立てることが認められていた。しかし、硫化水素発生を防止するために、石膏だけの部分についても硫化水素の発生防止の処理を行わなければ、安定型処分場に埋め立てることができないという方向にむかっている。
【０００８】
それに対応する方法として、まず、廃石膏から紙などの有機物を分離して、ついで得られた石膏分を成型時に、石膏内部への硫酸塩還元菌の侵入を防止する処置をして、以後、どのような環境下においても硫化水素の発生を防止できるようにする。
【０００９】
第１工程では、処理対象物である廃石膏から紙などの有機物を分離して石膏分を得る。そのための第１の方法は、廃石膏ボードなどを破砕して単体分離し、石膏の部分と紙などの部分の物理的特性値の差、たとえば比重などの差を利用して、紙などの有機物の部分を分離する方法がある。第２の方法は、加熱炉に入れて、１５０〜２５０℃の温度に加熱し、有機物分を酸化し、また、石膏分を半水石膏にして分離する方法である。なお、後者の方法ではこの加熱の工程で、石膏ボード中に存在していた硫酸塩還元菌を含む微生物類を死滅させることができるという効果があり、後続の工程との組み合わせで、硫化水素の発生をより確実に防止できる。
【００１０】
第２工程では、分離された石膏部分を集めて成型する。形としてはたとえば円筒状、円錘状、レンガ状、あるいはブロック状など任意のものにすることが出来る。この工程における第１の実施形態は、石膏分の成型物の内部に硫酸塩還元菌が忌避する環境を作るために、植物から抽出された液を利用することである。樹木、竹や草などの植物は、害虫や腐敗菌などから身を守るために、害虫や微生物が忌避する成分を放出している。多くの植物がこの機能を有しているが、とくに、強い機能を持っているのがスピラエ属の樹木である。その代表的なものが雪柳である。この抽出液は、生ごみなどに散布しておくと、腐敗菌などを忌避するので悪臭を発生しにくいこと、また蝿や蚊などの害虫に対しても忌避作用があること知られているが、本発明が対象とする硫酸塩還元菌にも忌避作用があることが確かめられた。樹木、竹や草などの植物から抽出液を得るには、春から夏の時期に葉や枝を採取して粉砕し、それに水を加えておけばよい。たとえば、スピラエ科に属する雪柳からこの抽出液を得るには、初夏、花が咲き終わって葉が出た頃、枝ごと採取して粉砕し、水につけておく。本発明の目的には、たとえば樹木の粉砕したもの１ｋｇに対して、水を１０ｋｇの割合で加えて抽出された液を用いることができる。
【００１１】
このようにして得られた抽出液を石膏分の成型物に加えるための第１の実施形態は、
石膏分を含むものを一旦、成型したのち、００１１で述べた抽出液を、成型物の表面からスプレイなどによって振りかけて浸透させる方法である。図１は、石膏分成型物重量１００あたりの抽出液の添加重量と、その成型物を硫酸塩還元菌が存在している土中に埋めたときの硫化水素発生非検出の比率の関係を示す。石膏成型物重量に対する抽出液の添加量を０．２以上、できれば０．５以上とすることが望ましい。
【００１２】
第２に実施形態は、００１０で述べた抽出液を、第１工程で得られた石膏分に加える水に添加して、石膏分を練って、型に入れて成形物とすることである。この場合、石膏成型物重量１００に対して、抽出液の添加量は０．２以上、できれば０．５以上とする。
【００１３】
なお、００１１あるいは００１２において、石膏分に混合、成型する際に、銀あるいは銀の化合物、あるいは酸化鉄を併せて添加して、石膏分と混合、成型しておくと、硫酸塩還元菌による硫化水素発生を防止する効果をさらに高めることができる。まず、銀あるいは銀化合物については、銀分として混合量が、石膏分の重量１００に対して０．０２〜０．３重量％であることが適正である。銀の持つ殺菌効果については、たとえば硝酸銀は強い殺菌効果を持つことが知られており、その機構としては銀が微生物の酵素などと結びつき、酵素を失活させるためであると言われている。本発明の条件では、銀あるいは銀化合物が、この働きをする。一方、酸化鉄（Fe2O3）を含むものを、Fe2O3に換算して、石膏分の２〜５重量％加えておくと、石膏分の成型物の内部を酸化性にすることによって、硫酸塩還元菌の活動を抑制する働きをする。これらは、なんらかの方法で石膏分の成型物内部に侵入してきた硫酸塩還元菌に対応する方策として有効である。その添加量は酸化鉄（Fe2O3）分として、石膏分重量１００に対して、２〜５が適正である。
【００１４】
上記のような処理をされた石膏分の成型物は、最終処分地への埋め立て、地上あるいは土中で用いる土木資材として用いて、硫化水素の発生を防止することができる。
【実施例１】
【００１５】
抽出液は次ぎのようにして製造した。雪柳を６月に枝ごと採取し、これを粉砕機にかけて粉砕した。そしてこの粉砕物１ｋｇに対して、水を１０ｋｇの割合で加えて２ヶ月放置して、得られた液を抽出液として用いた。
【実施例２】
【００１６】
廃石膏を破砕して、加熱炉に入れて、１７０〜２３０℃の範囲で加熱を行った。得られた石膏分に、石膏分重量１００に対して水を３５加えてレンガ状に成型し、その成型物の全表面に実施例１で得られた抽出物を石膏成型物重量１００に対して０．７の割合でプレイによって全面に吹きつけた。これを、硫酸塩還元菌が存在する土中に埋めてパイプを取り付け、２ヶ月間、吸引されたガスを分析した所、硫化水素は検出されなかった。
【実施例３】
【００１７】
廃石膏の破砕から加熱により紙などを分離する工程は実施例２と同じである。実施例１で得られた雪柳からの抽出液を水で希釈し第１工程で得られた石膏分に加えて混合し成型した。この工程における抽出液の添加量は、石膏成型物重量１００に対して０．７である。得られた成型物を、実施例２と同じ方法で硫化水素の発生状況を調べた所、検出されなかった。
【実施例４】
【００１８】
廃石膏の破砕から加熱により紙などを分離する工程は実施例２と同じである。第１工程で得られた石膏分重量１００に対して、金属銀粉を０．０８の割合で添加し、実施例１で得られた雪柳からの抽出液を水で希釈しこの石膏分に加えて混合し成型した。この過程における抽出液の添加量は、石膏成型物重量１００に対して０．３である。得られた成型物を、実施例２と同じ方法で硫化水素の発生状況を調べた所、検出されなかった。
【実施例５】
【００１９】
廃石膏の破砕から加熱により紙などを分離する工程は実施例２と同じである。第１工程で得られた石膏分重量１００に対して、酸化鉄（Fe2O3）を３．５の割合で添加し、実施例１で得られた雪柳からの抽出液を水で希釈しこの石膏分に加えて混合し成型した。この過程における抽出液の添加量は、石膏成型物重量１００に対して０．４である。得られた成型物を、実施例２と同じ方法で硫化水素の発生状況を調べた所、検出されなかった。
【産業上の利用可能性】
【００２０】
この発明は、建築用に使われた廃石膏ボードなどの廃石膏を、最終処分、あるいは土木資材として用いる場合に、硫化水素の発生を防止できる方法として用いることができる。
【図面の簡単な説明】
【００２１】
【図１】石膏分成型物重量１００あたりの抽出液の添加重量と、その成型物を硫酸塩還元菌が存在している土中に埋めたときの硫化水素発生非検出の比率の関係を示す。
【図１】
2008114197.tif 000003